(57)【要約】      （修正有）【課題】熱安定性が高く、長期に渡り安定なシアニン系化合物を含有する光学記録材料を提供すること。【解決手段】シアニン化合物を少なくとも一種及び有機塩基性化合物を少なくとも一種含有することを特徴とする光学記録材料。【選択図】なし【特許請求の範囲】
【請求項１】
下記一般式（Ｉ）で表されるシアニン化合物（イ）を少なくとも一種及び有機塩基性化合物（ロ）を少なくとも一種含有することを特徴とする光学記録材料。
【化１】
2008100451.tif 000015
【化２】
2008100451.tif 000016
（上記一般式（II）において、ＬとＴとの間の結合は、二重結合、共役二重結合又は三重結合であり、Ｌは炭素原子を表し、Ｔは、炭素原子、酸素原子又は窒素原子を表し、ｘ、ｙ及びｚは、０又は１を表し、ａは０〜４の数を表し、Ｒ5は、水素原子、ハロゲン原子、ハロゲン原子で置換されてもよい炭素原子数１〜４のアルキル基又はハロゲン原子で置換されてもよい炭素原子数１〜４のアルコキシ基を表し、Ｒ6、Ｒ7及びＲ8は、各々独立に、水素原子、ハロゲン原子又はハロゲン原子で置換されてもよい炭素原子数１〜４のアルキル基を表し、Ｒ6とＲ8とは、結合して環構造を形成してもよい。上記一般式（II’）において、Ｌ’とＴ’との間の結合は、二重結合又は共役二重結合であり、Ｌ’は炭素原子を表し、Ｔ’は、炭素原子、酸素原子又は窒素原子を表し、ａ’は０〜４の数を表し、Ｌ’及びＴ’を含む環は、ヘテロ原子を含んでもよい５員環、ヘテロ原子を含んでもよい６員環、ナフタレン環、キノリン環、イソキノリン環、アントラセン環又はアントラキノン環を表し、これらＬ’及びＴ’を含む環は、ハロゲン原子、ニトロ基、シアノ基、アルキル基又はアルコキシ基で置換されていてもよい。）
【化３】
2008100451.tif 000017
（式中、Ｒa〜Ｒiは、各々独立に、水素原子又は炭素原子数１〜４のアルキル基を表し、該アルキル基中のメチレン基は、−Ｏ−又は−ＣＯ−で置換されていてもよく、Ｚは、直接結合又は置換基を有してもよい炭素原子数１〜８のアルキレン基を表し、該アルキレン基中のメチレン基は、−Ｏ−、−Ｓ−、−ＣＯ−、−ＣＯＯ−、−ＯＣＯ−、−ＳＯ2−、−ＮＨ−、−ＣＯＮＨ−、−ＮＨＣＯ−、−Ｎ＝ＣＨ−又は−ＣＨ＝ＣＨ−で置換されていてもよく、Ｍは、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。）
【請求項２】
上記シアニン化合物（イ）が、下記一般式（IV）で表わされる化合物であることを特徴とする請求項１記載の光学記録材料。
【化４】
2008100451.tif 000018
（式中、環Ｃ、環Ｄ及びＱは、上記一般式（Ｉ）と同じである。）
【請求項３】
上記シアニン化合物（イ）の含有量が０．１〜１０質量％であり、上記有機塩基性化合物（ロ）の含有量が０．０１〜１０質量％である請求項１又は２記載の光学記録材料。
【請求項４】
基体上に、請求項１〜３のいずれかに記載の光学記録材料から形成された光学記録層を有することを特徴とする光学記録媒体。
【発明の詳細な説明】
【技術分野】
【０００１】
本発明は、主として情報をレーザ等による情報パターンとして付与することにより記録する光学記録媒体に使用される光学記録材料に関し、詳しくは、紫外及び可視領域の波長を有し、且つ低エネルギーのレーザ等による高密度の光学記録及び再生が可能な光学記録媒体に使用される光学記録材料に関する。
【背景技術】
【０００２】
光学記録媒体は、一般に、記録容量が大きく、記録又は再生が非接触で行なわれること等の優れた特徴を有することから、広く普及している。ＷＯＲＭ、ＣＤ−Ｒ、ＤＶＤ±Ｒ等の追記型の光ディスクでは、記録層の微小面積にレーザを集光させ、光学記録層の性状を変えて記録し、記録部分と未記録部分との反射光量の違いによって再生を行なっている。
【０００３】
光ディスクに代表される光学記録媒体の光学記録層には、光学記録層を形成するのが容易なので有機系の色素が使用されており、特にシアニン系化合物が感度が高く、高速化に対応できることから検討されている。
【０００４】
例えば、特許文献１及び２には、高い記録特性を長期に渡って維持する安定性の高いシアニン系化合物を用いた光学記録媒体が開示されているが、該光学記録媒体に用いられるシアニン系化合物は、光学記録媒体成形時の加熱により含フッ素アニオンであるヘキサフルオロリン酸アニオンが分解しやすく、長期に渡って安定して十分に満足のいく記録特性が得られないという問題があった。
【０００５】
また、特許文献３には、光安定剤として１−オキシルー２，２，６，６−テトラメチルピリジル基を有する化合物用いた光学記録材料が開示されている。
【０００６】
【特許文献１】特許２５９４４４３号公報
【特許文献２】特許３６７３９６３号公報
【特許文献３】特開２０００−１６８２３３号公報
【発明の開示】
【発明が解決しようとする課題】
【０００７】
従って、本発明の目的は、熱安定性が高く、高い記録特性を長期に渡って維持する安定性の高いシアニン系化合物を含有する光学記録材料を提供することにある。
【課題を解決するための手段】
【０００８】
本発明者等は、検討を重ねた結果、特定のシアニン系化合物に有機塩基性化合物を加えることにより、上記課題を解決し得ることを知見し、本発明に到達した。
【０００９】
本発明は、下記一般式（I）で表されるシアニン化合物（イ）を少なくとも一種及び有機塩基性化合物（ロ）を少なくとも一種含有することを特徴とする光学記録材料を提供することで、上記目的を達成したものである。
【００１０】
【化１】
2008100451.tif 000002
【００１１】
【化２】
2008100451.tif 000003
（上記一般式（II）において、ＬとＴとの間の結合は、二重結合、共役二重結合又は三重結合であり、Ｌは炭素原子を表し、Ｔは、炭素原子、酸素原子又は窒素原子を表し、ｘ、ｙ及びｚは、０又は１を表し、ａは０〜４の数を表し、Ｒ5は、水素原子、ハロゲン原子、ハロゲン原子で置換されてもよい炭素原子数１〜４のアルキル基又はハロゲン原子で置換されてもよい炭素原子数１〜４のアルコキシ基を表し、Ｒ6、Ｒ7及びＲ8は、各々独立に、水素原子、ハロゲン原子又はハロゲン原子で置換されてもよい炭素原子数１〜４のアルキル基を表し、Ｒ6とＲ8とは、結合して環構造を形成してもよい。上記一般式（II’）において、Ｌ’とＴ’との間の結合は、二重結合又は共役二重結合であり、Ｌ’は炭素原子を表し、Ｔ’は、炭素原子、酸素原子又は窒素原子を表し、ａ’は０〜４の数を表し、Ｌ’及びＴ’を含む環は、ヘテロ原子を含んでもよい５員環、ヘテロ原子を含んでもよい６員環、ナフタレン環、キノリン環、イソキノリン環、アントラセン環又はアントラキノン環を表し、これらＬ’及びＴ’を含む環は、ハロゲン原子、ニトロ基、シアノ基、アルキル基又はアルコキシ基で置換されていてもよい。）
【００１２】
【化３】
2008100451.tif 000004
（式中、Ｒa〜Ｒiは、各々独立に、水素原子又は炭素原子数１〜４のアルキル基を表し、該アルキル基中のメチレン基は、−Ｏ−又は−ＣＯ−で置換されていてもよく、Ｚは、直接結合又は置換基を有してもよい炭素原子数１〜８のアルキレン基を表し、該アルキレン基中のメチレン基は、−Ｏ−、−Ｓ−、−ＣＯ−、−ＣＯＯ−、−ＯＣＯ−、−ＳＯ2−、−ＮＨ−、−ＣＯＮＨ−、−ＮＨＣＯ−、−Ｎ＝ＣＨ−又は−ＣＨ＝ＣＨ−で置換されていてもよく、Ｍは、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。）
【００１３】
また、本発明は、基体上に、上記光学記録材料から形成された光学記録層を有することを特徴とする光学記録媒体を提供することで、上記目的を達成したものである。
【発明の効果】
【００１４】
本発明によれば、光学記録媒体の光学記録層の形成に適した光学記録材料を提供することができる。本発明の光学記録材料は熱安定性が高く、光学記録媒体の光学記録層の形成に好適である。
【発明を実施するための最良の形態】
【００１５】
以下、本発明の光学記録材料について好ましい実施形態に基づき詳細に説明する。
本発明の光学記録材料は、上記一般式（I）で表されるシアニン化合物（イ）を少なくとも一種及び有機塩基性化合物（ロ）を少なくとも一種含有する。
先ず、本発明の光学記録材料に含有される上記一般式（Ｉ）で表されるシアニン化合物（イ）について説明する。
【００１６】
上記一般式（Ｉ）において、Ｒ1、Ｒ2、Ｒ3及びＲ4で表されるハロゲン原子としては、フッ素、塩素、臭素、ヨウ素等が挙げられ、Ｒ1、Ｒ2、Ｒ3、Ｒ4、Ｙ1、及びＹ2、並びにＸ1及びＸ2中の基であるＹj、Ｒ21及びＲ22で表される炭素原子数１〜３０の有機基としては特に制限を受けず、例えば、メチル、エチル、プロピル、イソプロピル、ブチル、第二ブチル、第三ブチル、イソブチル、アミル、イソアミル、第三アミル、ヘキシル、シクロヘキシル、シクロヘキシルメチル、２−シクロヘキシルエチル、ヘプチル、イソヘプチル、第三ヘプチル、ｎ−オクチル、イソオクチル、第三オクチル、２−エチルヘキシル、ノニル、イソノニル、デシル、ドデシル、トリデシル、テトラデシル、ペンタデシル、ヘキサデシル、ペプタデシル、オクタデシル等のアルキル基；ビニル、１−メチルエテニル、２−メチルエテニル、プロペニル、ブテニル、イソブテニル、ペンテニル、ヘキセニル、ヘプテニル、オクテニル、デセニル、ぺンタデセニル、１−フェニルプロペン−３−イル等のアルケニル基；フェニル、ナフチル、２−メチルフェニル、３−メチルフェニル、４−メチルフェニル、４−ビニルフェニル、３−イソプロピルフェニル、４−イソプロピルフェニル、４−ブチルフェニル、４−イソブチルフェニル、４−第三ブチルフェニル、４−ヘキシルフェニル、４−シクロヘキシルフェニル、４−オクチルフェニル、４−（２−エチルヘキシル）フェニル、４−ステアリルフェニル、２，３−ジメチルフェニル、２，４−ジメチルフェニル、２，５−ジメチルフェニル、２，６−ジメチルフェニル、３，４−ジメチルフェニル、３，５−ジメチルフェニル、２，４−ジ第三ブチルフェニル、シクロヘキシルフェニル等のアルキルアリール基；ベンジル、フェネチル、２−フェニルプロパン−２−イル、ジフェニルメチル、トリフェニルメチル、スチリル、シンナミル等のアリールアルキル基及びこれらの炭化水素基がエーテル結合、チオエーテル結合で中断されたもの、例えば、２−メトキシエチル、３−メトキシプロピル、４−メトキシブチル、２−ブトキシエチル、メトキシエトキシエチル、メトキシエトキシエトキシエチル、３−メトキシブチル、２−フェノキシエチル、２−メチルチオエチル、２−フェニルチオエチルが挙げられ、更にこれらの基は、アルコキシ基、アルケニル基、ニトロ基、シアノ基、ハロゲン原子等で置換されていてもよい。
【００１７】
上記一般式（Ｉ）において、Ｒ1とＲ2、Ｒ3とＲ4、並びにＸ1及びＸ2中の基であるＲ21とＲ22が連結して形成する環構造としては、シクロプロパン環、シクロブタン環、シクロペンタン環、シクロヘキサン環、ベンゼン環、ナフタレン環、フラン環、チオフェン環、ピロール環、テトラヒドロピラン環、ピペリジン環、ピペラジン環、ピロリジン環、モルフォリン環、チオモルフォリン環、ピリジン環、ピラジン環、ピリミジン環、ピリダジン環、トリアジン環、キノリン環、イソキノリン環、チアゾール環、イミダゾール環、オキサゾール環、イミダゾリジン環、ピラゾリジン環、イソオキサゾリジン環、イソチアゾリジン環等が挙げられ、これらの環は他の環と縮合されていたり、置換されていたりしてもよい。
【００１８】
上記一般式（Ｉ）において、Ｑで表される鎖中に環構造を含んでもよいポリメチン鎖をとしては、下記一般式（１）〜（９）で表される基が好ましく、下記一般式（１）及び（６）で表される基がより好ましい。
【００１９】
【化４】
2008100451.tif 000005
（式中、Ｒ9、Ｒ10、Ｒ11、Ｒ12、Ｒ13及びＲ14は、各々独立に、水素原子、水酸基、ハロゲン原子、シアノ基、炭素原子数６〜３０のアリール基、ジフェニルアミノ基、炭素原子数１〜８のアルキル基又は炭素原子数１〜８のアルコキシ基を表し、Ｐは、水素原子、ハロゲン原子、シアノ基、水酸基、アルキル基、アルコキシ基、アリール基を表し、該アルキル基、該アルコキシ基、該アリール基は置換基を有していてもよい。）
【００２０】
上記一般式（I）において、Ａｎm-で表されるフッ素原子を有するアニオンとしては、例えば、一価のものとして、フッ素アニオン、六フッ化リン酸アニオン、六フッ化アンチモンアニオン、四フッ化ホウ素アニオン、トリフルオロメタンスルホン酸アニオン、２−アミノ−４−メチル−５−フルオロベンゼンスルホン酸アニオン、特開平８−２５３７０５号公報、特表２００４−５０３３７９号公報、特開２００５−３３６１５０号公報、国際公開２００６／２８００６号公報等に記載されたスルホン酸アニオン、トリフルオロ酢酸アニオン、トリフルオロ硫酸アニオン、ビストリフルオロメチルアセチルイミドアニオン、ビストリフルオロメチルスルホニルイミドアニオン、ビスパーフルオロブタンスルホニルイミドアニオン、パーフルオロ−４−エチルシクロヘキサンスルホネートアニオン、テトラキス(ペンタフルオロフェニル)ホウ酸アニオン、トリス（フルオロアルキルスルホニル）カルボアニオン等が挙げられ、二価のものとしては、例えば、トリフルオロメチルベンゼンジスルホン酸アニオン、フルオロナフタレンジスルホン酸アニオン等が挙げられる。また、励起状態にある活性分子を脱励起させる（クエンチングさせる）機能を有するクエンチャーアニオンやシクロペンタジエニル環にカルボキシル基やホスホン酸基、スルホン酸基等のアニオン性基を有するフェロセン、ルテノセン等のメタロセン化合物アニオンでフッ素原子を有するもの等も、必要に応じて用いることができる。
これら、Ａｎm-で表されるフッ素原子を有するアニオンの中でも、六フッ化リン酸アニオン、トリフルオロメタンスルホン酸アニオン、ビストリフルオロメチルスルホニルイミドアニオンが分解特性に優れるため好ましい。
【００２１】
上記一般式（II）において、Ｒ5、Ｒ6、Ｒ7及びＲ8で表されるハロゲン原子としては、上記一般式（Ｉ）の説明で例示したものが挙げられ、上記一般式（II）におけるＲ5、Ｒ6、Ｒ7及びＲ8で表される炭素原子数１〜４のアルキル基としては、メチル、エチル、プロピル、イソプロピル、ブチル、第二ブチル、第三ブチル、イソブチル等が挙げられ、Ｒ5で表される炭素原子数１〜４のアルコキシ基としては、上記炭素原子数１〜４のアルキル基として例示したものにエーテル基を加えたものが挙げられる。
Ｒ6とＲ8とが連結して形成する環構造としては、上記一般式（Ｉ）の説明で例示したものが挙げられる。
【００２２】
上記一般式（II’）において、ヘテロ原子を含んでもよい５員環としては、例えばシクロペンテン環、シクロペンタジエン環、イミダゾール環、チアゾール環、ピラゾール環、オキサゾール環、イソキサゾール環、チオフェン環、フラン環、ピロール環等が挙げられ、ヘテロ原子を含んでもよい６員環としては、例えばベンゼン環、ピリジン環、ピペラジン環、ピペリジン環、モルフォリン環、ピラジン環、ピロン環、ピロリジン環等が挙げられる。
【００２３】
上記一般式（III）におけるＲa〜Ｒiで表される炭素原子数１〜４のアルキル基としては、上記一般式（II）の説明で例示したものが挙げられ、該アルキル基中のメチレン基が−Ｏ−で置換された基としては、メトキシ、エトキシ、プロピルオキシ、イソプロピルオキシ、メトキシメチル、エトキシメチル、２−メトキシエチル等が挙げられ、該アルキル基中のメチレン基が−ＣＯ−で置換された基としては、アセチル、１−カルボニルエチル、アセチルメチル、１−カルボニルプロピル、２−オキソブチル、２−アセチルエチル、１−カルボニルイソプロピル等が挙げられる。
上記一般式(III)において、Ｚで表される置換基を有してもよい炭素原子数１〜８のアルキレン基としては、メチレン、エチレン、プロピレン、メチルエチレン、ブチレン、１−メチルプロピレン、２−メチルプロピレン、１，２−ジメチルプロピレン、１，３−ジメチルプロピレン、１−メチルブチレン、２−メチルブチレン、３−メチルブチレン、４−メチルブチレン、２，４−ジメチルブチレン、１，３−ジメチルブチレン、ペンチレン、へキシレン、ヘプチレン、オクチレン、エタン−１，１−ジイル、プロパン−２，２−ジイル等が挙げられ、該アルキレン基中のメチレン基が−Ｏ−、−Ｓ−、−ＣＯ−、−ＣＯＯ−、−ＯＣＯ−、−ＳＯ2−、−ＮＨ−、−ＣＯＮＨ−、−ＮＨＣＯ−、−Ｎ＝ＣＨ−又は−ＣＨ＝ＣＨ−で置換された基としては、メチレンオキシ、エチレンオキシ、オキシメチレン、チオメチレン、カルボニルメチレン、カルボニルオキシメチレン、メチレンカルボニルオキシ、スルホニルメチレン、アミノメチレン、アセチルアミノ、エチレンカルボキシアミド、エタンイミドイル、エテニレン、プロペニレン等が挙げられる。
【００２４】
上記一般式（III）におけるＺで表される炭素原子数１〜８のアルキレン基の置換基としては、以下のものが挙げられる。
例えば、メチル、エチル、プロピル、イソプロピル、シクロプロピル、ブチル、第二ブチル、第三ブチル、イソブチル、アミル、イソアミル、第三アミル、シクロペンチル、ヘキシル、２−ヘキシル、３−ヘキシル、シクロヘキシル、ビシクロヘキシル、１−メチルシクロヘキシル、ヘプチル、２−ヘプチル、３−ヘプチル、イソヘプチル、第三ヘプチル、ｎ−オクチル、イソオクチル、第三オクチル、２−エチルヘキシル、ノニル、イソノニル、デシル等のアルキル基；メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等のアルコキシ基；メチルチオ、エチルチオ、プロピルチオ、イソプロピルチオ、ブチルチオ、第二ブチルチオ、第三ブチルチオ、イソブチルチオ、アミルチオ、イソアミルチオ、第三アミルチオ、ヘキシルチオ、シクロヘキシルチオ、ヘプチルチオ、イソヘプチルチオ、第三ヘプチルチオ、ｎ−オクチルチオ、イソオクチルチオ、第三オクチルチオ、２−エチルヘキシルチオ等のアルキルチオ基；ビニル、１−メチルエテニル、２−メチルエテニル、２−プロペニル、１−メチル−３−プロペニル、３−ブテニル、１−メチル−３−ブテニル、イソブテニル、３−ペンテニル、４−ヘキセニル、シクロヘキセニル、ビシクロヘキセニル、ヘプテニル、オクテニル、デセニル、ぺンタデセニル、エイコセニル、トリコセニル等のアルケニル基；ベンジル、フェネチル、ジフェニルメチル、トリフェニルメチル、スチリル、シンナミル等のアリールアルキル基；フェニル、ナフチル等のアリール基；フェノキシ、ナフチルオキシ等のアリールオキシ基；フェニルチオ、ナフチルチオ等のアリールチオ基；ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル等の複素環基；フッ素、塩素、臭素、ヨウ素等のハロゲン原子；アセチル、２−クロロアセチル、プロピオニル、オクタノイル、アクリロイル、メタクリロイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換アミノ基；スルホンアミド基、スルホニル基、カルボキシル基、シアノ基、スルホ基、水酸基、ニトロ基、メルカプト基、トリアルキルシリル基、イミド基、カルバモイル基、スルホンアミド基等が挙げられ、これらの基は更に置換されていてもよい。また、カルボキシル基及びスルホ基は無機塩基又は有機塩基と塩、錯体又は複合体を形成していてもよい。
【００２５】
本発明に係るシアニン化合物（イ）としては、上記一般式（Ｉ）中、環Ｃのｉ）式におけるＲ1とＲ2及び／又は環Ｄのｉｉｉ）式におけるＲ3とＲ4が、互いに連結して置換基を有してもよいベンゼン環又はナフタレン環を形成し、Ｘ1及びＸ2のうち少なくとも一つが−ＣＲ21Ｒ22−でありかつ、Ｒ21及びＲ22のうち少なくとも一つが上記一般式（II）又は（II'）で表される基である化合物が好ましい。
る。）
【００２６】
本発明の光学記録材料において、上記一般式（Ｉ）で表されるシアニン化合物(イ)は、単独又は複数種を組み合わせて用いることができる。
【００２７】
上記一般式（I）で表される化合物の好ましい具体例としては、下記化合物Ｎｏ．１〜６６が挙げられる。尚、以下の例示では、アニオンを省いたシアニンカチオンで示している。本発明に係るシアニン化合物において、ポリメチン鎖は共鳴構造をとっていてもよい。
【００２８】
【化５】
2008100451.tif 000006
【００２９】
【化６】
2008100451.tif 000007
【００３０】
【化７】
2008100451.tif 000008
【００３１】
【化８】
2008100451.tif 000009
【００３２】
【化９】
2008100451.tif 000010
【００３３】
【化１０】
2008100451.tif 000011
【００３４】
【化１１】
2008100451.tif 000012
【００３５】
続いて、本発明の光学記録材料に含有される有機塩基性化合物(ロ)について説明する。
【００３６】
本発明の有機塩基性化合物(ロ)としては、後述の有機溶媒に溶解するものであれば特に制限はなく、例えば以下の含窒素化合物又はその塩を挙げることができる。
すなわち、メチルアミン、エチルアミン、トリエチルアミン、トリブチルアミン、ジイソプロピルアミン、エチレンジアミン、プロパンジアミン、トリエチレンテトラミン、ヘキサメチレンテトラミン、２−アミノ−２−メチル−１−プロパノール、モノエタノールアミン、Ｎ、Ｎ−ジメチルエタノールアミン、Ｎ、Ｎ−ジエチルエタノールアミン、Ｎ、Ｎ−ジブチルエタノールアミン、ジエタノールアミン、Ｎ−メチルジエタノールアミン、トリエタノールアミン、メトキシエトキシエチルアミン、ビス（メトキシエトキシエチル）アミン、トリス｛２−（メトキシメトキシ）エチル｝アミン、トリス｛２−（メトキシエトキシ）エチル｝アミン、トリス［２−｛（２−メトキシエトキシ）メトキシ｝エチル］アミン、トリス｛２−（２−メトキシエトキシ）エチル｝アミン、トリス｛２−（１−メトキシエトキシ）エチル｝アミン、トリス｛２−（１−エトキシエトキシ）エチル｝アミン、トリス｛２−（１−エトキシプロポキシ）エチル｝アミン、トリス［２−｛２−（２−ヒドロキシエトキシ）エトキシ｝エチル］アミン等の脂肪族アミン；ピロリジン、１−（２−アミノエチル）ピロリジン、３−アミノピロリジン、ピペリジン、Ｎ−（２−アミノエチル）ピペリジン、４−アミノ−２，２，６，６−テトラメチルピペリジン、４−ピペリジノピペリジン、２−イミノピペリジン、２，２，６，６−テトラメチル−４−ピペリジノール、Ｎ−メチル−４−ピペリジノール、メチル−１，２，２，６，６−ペンタメチル−４−ピペリジルセバケート、１，２，２，６，６−ペンタペチル−４−ピペリジノール、４−ヒドロキシ−２，２，６，６−テトラメチルピペリジンオキシ、ピペラジン、Ｎ−（２−アミノエチル）ピペラジン、モルホリン、Ｎ−メチルモルホリン、Ｎ−エチルモルホリン、Ｎ−アミノモルフォリン、Ｎ−（２−アミノエチル）モルフォリン等の環式アミン；アニリン、Ｎ−メチルアニリン、Ｎ，Ｎ−ジメチルアニリン、Ｎ，Ｎ−ジエチルアニリン、ｏ−トルイジン、ｍ−トルイジン、ｐ−トルイジン、ｏ−アミノ安息香酸、ｍ−アミノ安息香酸、ｐ−アミノ安息香酸、１，２−フェニレンジアミン、１，３−フェニレンジアミン、１，４−フェニレンジアミン、２−アミノ−４−ニトロフェノール、１−ナフチルアミン、４，４'−ジアミノジフェニルエーテル等の芳香族アミン；２−アミノピリジン、３−アミノピリジン、４−アミノピリジン、２−ジメチルアミノピリジン、４−ジメチルアミノピリジン、２−ジエチルアミノピリジン、２−（アミノメチル）ピリジン、２−アミノ−３−メチルピリジン、２−アミノ−４−メチルピリジン、２−アミノ−５−メチルピリジン、２−アミノ−６−メチルピリジン、３−アミノエチルピリジン、４−アミノエチルピリジン、２、４−ルチジン、α−ピコリン、β−ピコリン、γ−ピコリン、ポリビニルピリジン等のピリジン類；ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、２−ピロリドン、Ｎ−メチルピロリドン等のアミド類；２−（ｐ−クロロフェニル）−４，６−トリクロロメチル−ｓ−トリアジン、メラミン等のトリアジン化合物；グアニジ��、１，１−ジメチルグアニジン、１，１，３，３，−テトラメチルグアニジン等のグアニジン類；ピラゾール、３−アミノ−５−メチルピラゾール、５−アミノ−３−メチル−１−ｐ−トリルピラゾール等のピラゾール類；ピラジン、２−（アミノメチル）−５−メチルピラジン等のピラジン類；ピリミジン、２，４−ジアミノピリミジン、４，６−ジヒドロキシピリミジン等のピリミジン類；２−ピラゾリン、３−ピラゾリン等のピラゾリン類；キノリン、イソキノリン、２−キノリンカルボン酸等のキノリン類；ｔ−オクチルイミノトリス−（ジメチルアミノ）ホスホラン、ｔ−ブチルイミノトリス−（ジメチルアミノ）ホスホラン、２−ｔ−ブチルイミノ−２−ジエチルアミノ−１，３−ジメチルパーヒドロ−１，３−ジアザ−２−ホスホリン等のホスファゼン化合物；ＤＢＵ、ＤＢＮ、プロトンスポンジ、１，４−ジアザビシクロ［２．２．２］オクタン、４，７，１３，１６，２１，２４−ヘキサオキサ−１，１０−ジアザビシクロ［８．８．８］ヘキサコサン、４，７，１３，１８−テトラオキサ−１，１０−ジアザビシクロ［８．５．５］エイコサン、１，４，１０，１３−テトラオキサ−７，１６−ジアザビシクロオクタデカン；アンモニア、テトラメチルアンモニウムヒドロオキシド、テトラブチルアンモニウムラクテート等の有機アンモニウム類；ピリジニウムｐ−トルエンスルホナート、２，４，６−トリメチルピリジニウムｐ−トルエンスルホナート、テトラメチルアンモニウムｐ−トルエンスルホナート等の塩基性スルホニウム塩；尿素やチオ尿素及びその誘導体、オキサゾール類、チアゾール類、ピロール類、インドール類、イミダゾール類、イミダゾリン類、トリアゾール類、プリン類、ピラゾール類、アミジン類、ホルムアジン類、シッフ塩基、スルホニルヒドラジド化合物等を用いることができる。
上記有機塩基性化合物（ロ）の中でも、２，２，６，６-テトラメチルピペリジノール、Ｎ−メチルピペリジノール、４−ヒドロキシ−２，２，６，６−テトラメチルピペリジンオキシル、ピリジンが含フッ素アニオンの加水分解を抑え、長期に渡って安定した記録特性を与えるため好ましい。
これらの有機塩基性化合物(ロ)は、単独又は複数種で用いられる。有機塩基性化合物の使用量は、本発明の光学記録材料中、０．０１〜１０質量％、好ましくは０．１〜５質量％である。０．０１質量％未満では上記塩基性化合物の添加の効果が得られず、１０質量％より多いとシアニン化合物(イ)が分解する恐れがある。
【００３７】
本発明の光学記録媒体は、基体上に、該光学記録材料からなる光学記録層を形成して得られるものである。
本発明の光学記録材料の調製、及び本発明の基体上に、該光学記録材料からなる光学記録層を形成したことを特徴とする光学記録媒体を製造する方法については、特に制限を受けない。一般には、メタノール、エタノール等の低級アルコール類；メチルセロソルブ、エチルセロソルブ、ブチルセロソルブ、ブチルジグリコール等のエーテルアルコール類；アセトン、メチルエチルケトン、メチルイソブチルケトン、シクロヘキサノン、ジアセトンアルコール等のケトン類、酢酸エチル、酢酸ブチル、酢酸メトキシエチル等のエステル類；アクリル酸エチル、アクリル酸ブチル等のアクリル酸エステル類、２，２，３，３−テトラフルオロプロパノール等のフッ化アルコール類；ベンゼン、トルエン、キシレン等の炭化水素類；メチレンジクロライド、ジクロロエタン、クロロホルム等の塩素化炭化水素類等の有機溶媒に、本発明に係るシアニン化合物（イ）、有機塩基性化合物(ロ)及び必要に応じて後述の各種化合物を溶解して溶解して溶液状の光学記録材料を作製し、該光学記録材料を基体上にスピンコート、スプレー、ディッピング等で塗布する湿式塗布法が用いられ、蒸着法、スパッタリング法等も用いられる。
【００３８】
上記光学記録層は薄膜として形成され、その厚さは、通常、０．００１〜１０μｍが適当であり、好ましくは０．０１〜５μｍの範囲である。
【００３９】
また、本発明の光学記録材料中において、本発明に係るシアニン化合物（イ）の含有量は、本発明の光学記録材料中、０．１〜１０質量％が好ましい。上記光学記録層は、光学記録層中に上記シアニン化合物を５０〜１００質量％含有するように形成されることが好ましく、このようなシアニン化合物含有量の光学記録層を形成するために、本発明の光学記録材料は、上記シアニン化合物を、本発明の光学記録材料中０．５〜１０質量％含有するのがさらに好ましい。
【００４０】
本発明の光学記録材料は、本発明に係るシアニン化合物（イ）の他に、必要に応じて、アゾ系化合物、フタロシアニン系化合物、オキソノール系化合物、スクアリリウム系化合物、インドール化合物、スチリル系化合物、ポルフィン系化合物、アズレニウム系化合物、クロコニックメチン系化合物、ピリリウム系化合物、チオピリリウム系化合物、トリアリールメタン系化合物、ジフェニルメタン系化合物、テトラヒドロコリン系化合物、インドフェノール系化合物、アントラキノン系化合物、ナフトキノン系化合物、キサンテン系化合物、チアジン系化合物、アクリジン系化合物、オキサジン系化合物、スピロピラン系化合物、フルオレン系化合物、ローダミン系化合物等の、通常光学記録層に用いられる化合物；ポリエチレン、ポリエステル、ポリスチレン、ポリカーボネート等の樹脂類；界面活性剤；帯電防止剤；滑剤；難燃剤；ヒンダードアミン等のラジカル捕捉剤；フェロセン誘導体等のピット形成促進剤；分散剤；酸化防止剤；架橋剤；耐光性付与剤等を含有してもよい。さらに、本発明の光学記録材料は、一重項酸素等のクエンチャーとして芳香族ニトロソ化合物、アミニウム化合物、イミニウム化合物、ビスイミニウム化合物、遷移金属キレート化合物等を含有してもよい。本発明の光学記録材料において、これらの各種化合物は、本発明の光学記録材料中、０〜０．５質量％の範囲となる量で使用される。
【００４１】
本発明の光学記録材料には、ジイモニウム化合物を含有させてもよい。該ジイモニウム化合物を含有させることにより、本発明の光学記録媒体の経時的な吸光度残存率の低下をより効果的に防ぐことができる。また該ジイモニウム化合物を含有させる場合の含有量は、本発明の光学記録材料中、０〜９９質量％の範囲となる量が好ましく、より好ましくは、５０〜９５質量％である。
【００４２】
このような光学記録層を設層する上記基体の材質は、書き込み（記録）光および読み出し（再生）光に対して実質的に透明なものであれば特に制限はなく、例えば、ポリメチルメタクリレート、ポリエチレンテレフタレート、ポリカーボネートなどの樹脂、ガラスなどが用いられる。また、その形状は、用途に応じ、テープ、ドラム、ベルト、ディスク等の任意の形状のものを使用できる。
【００４３】
また、上記光学記録層上には、金、銀、アルミニウム、銅等を用いて蒸着法あるいはスパッタリング法により反射膜を形成することもできるし、アクリル樹脂、紫外線硬化性樹脂等により保護層を形成することもできる。
【００４４】
本発明の光学記録材料は、記録、再生に半導体レーザを用いる光学記録媒体に好適であり、特に高速記録タイプのＣＤ−Ｒ、ＤＶＤ±Ｒ等の光ディスクに好適である。
【実施例】
【００４５】
以下、実施例、比較例及び評価例をもって本発明を更に詳細に説明する。しかしながら、本発明は以下の実施例等によって何ら制限を受けるものではない。
下記実施例１〜４は、化合物Ｎｏ．１及び有機塩基化合物をそれぞれ含有する光学記録材料Ｎｏ．１〜Ｎｏ．４の調製及び該光学記録材料を用いた光学記録媒体Ｎｏ．１〜Ｎｏ．４の製造例を示し、下記比較例１は、化合物Ｎｏ．１を含有するが有機塩基化合物を含まない比較光学記録材料Ｎｏ．１の調製及び該比較光学記録材料を用いた比較光学記録媒体Ｎｏ．１の製造例を示す。
【００４６】
下記評価例１−１〜１−４及び比較評価例１−１では、光学記録材料比較光学記録材料についての熱安定性の評価を行った。下記評価例２−１〜２−４及び比較評価例２−１では、光学記録材料比較光学記録材料についての耐光性の評価を行った。
【００４７】
〔実施例１〜４〕
シアニン化合物Ｎｏ．１の濃度が１．０質量％、有機塩基化合物の濃度が５．０質量％となるように２，２，３，３−テトラフルオロプロパノールに溶解して、２，２，３，３−テトラフルオロプロパノール溶液として光学記録材料を得た。チタンキレート化合物（Ｔ−５０：日本曹達社製）を塗布、加水分解して下地層（０．０１μｍ）を設けた直径１２ｃｍのポリカーボネートディスク基板上に、上記の光学記録材料をスピンコーティング法にて塗布して、厚さ１００ｎｍの光学記録層を形成し光学記録媒体Ｎｏ．１〜Ｎｏ．４をそれぞれ得た。
【００４８】
〔比較例１〕
有機塩基化合物を用いなかった以外は、上記実施例１〜４と同様にして比較光学記録材料を作製し、該光学記録材料を用いて比較光学記録媒体Ｎｏ．１を得た。
【００４９】
〔評価例１−１〜１−４及び比較評価例１−１〕
化合物Ｎｏ．１及び有機塩基性化合物を含有する光学記録材料の熱安定性の評価を行なった。評価は、それぞれシアニン化合物濃度が１．０質量％、有機塩基化合物濃度が〔表１〕記載の濃度となるように２，２，３，３−テトラフルオロプロパノール溶液を調製し、得られた２，２，３，３−テトラフルオロプロパノール溶液を８０℃で２４時間放置したときのＴＯＦ質量スペクトルの変化で評価した。評価結果を以下の〔表１〕に示す。尚、比較はネガティブモードでｍ／ｚ値がＰＦ6-の質量である１４４となるピークの相対強度で行なった。
【００５０】
【表１】
2008100451.tif 000013
【００５１】
〔表１〕から明らかなように、本発明に係るシアニン化合物に塩基性化合物を添加した光学記録材料において、本発明に係るシアニン化合物は、８０℃で２４時間放置しても、六フッ化リン酸アニオンに由来するピークが消失せず、熱安定性が高いことが確認できた。一方、比較化合物は、８０℃で２４時間放置すると、ＰＦ6-に由来するピークが消失し、熱安定性が低かった。
光学記録媒体の製造において、光学記録材料をスピンコーティング法にて塗布した後、残存した光学記録材料を回収して再利用することがあるが、２，２，３，３−テトラフルオロプロパノール溶媒を留去する際に７０〜８０℃に加熱する必要がある。本発明に係るシアニン化合物は、熱安定性が高いため、光学記録材料を再利用した場合においても光学記録媒体の光学記録層の形成に好適に使用することができる。
【００５２】
〔評価例２−１〜２−４及び比較評価例２−１〕
化合物Ｎｏ．１及び有機塩基性化合物を含有する光学記録材料の耐光性評価を行なった。まず、化合物Ｎｏ．１の濃度が１．０質量％、有機塩基化合物の濃度が〔表２〕記載の濃度となるように２，２，３，３−テトラフルオロプロパノール溶液を調製し、得られた溶液を、２０×２０ｍｍのポリカーボネート板上に２０００ｒｐｍ、６０秒でスピンコーティング法により塗布して、試験片を作成した。評価は、該試験片に５５０００ルクスの光を照射し、５時間及び２０時間照射した後、照射前のＵＶ吸収スペクトルのλｍａｘでの吸光度残率を測定することにより行なった。結果を〔表２〕に示す。
【００５３】
【表２】
2008100451.tif 000014
【００５４】
本発明に係るシアニン化合物と塩基性化合物とを併用した場合、特に２，２，６，６−テトラメチルピペリジノールでは２０時間後の耐光性はやや劣るものの初期の耐光性は良好であり、ピリジンでは初期、２０時間後ともに耐光性は良好であり、光学記録材料として好適に用いられることが確認できた。